(57)【特許請求の範囲】
【請求項１】
固体状のケイ素源と、マグネシウム、カルシウム、ストロンチウムおよびバリウムからなる群より選択される１または複数の第２族元素の化合物とを含む原料固体を粉砕および混合し、メカノケミカル反応させることにより複合粉を調製する第１工程と、
前記複合粉を水熱反応させる第２工程とを有し、
前記第２工程において、前記複合粉に、リチウム、ナトリウム、カリウム、ルビジウムおよびセシウムからなる群より選択される１または複数の第１族元素の化合物を添加した状態で水熱反応を行うことを特徴とする結晶性多孔質無機酸化物材料の製造方法。
【請求項２】
前記第１族元素の化合物の前記ケイ素源に対するモル比が、０．１以上０．５以下であることを特徴とする請求項１記載の結晶性多孔質無機酸化物の製造方法。
【請求項３】
前記第２族元素の化合物の前記ケイ素源に対するモル比が、０．０１以上０．２５以下であることを特徴とする請求項１または２記載の結晶性多孔質無機酸化物の製造方法。
【請求項４】
前記原料固体が、固体状のアルミニウム源をさらに含むことを特徴とする請求項１から３のいずれか１項記載の結晶性多孔質無機酸化物の製造方法。
【請求項５】
前記ケイ素源の前記アルミニウム源に対するモル比が、１以上１０００以下であることを特徴とする請求項４記載の結晶性多孔質無機酸化物の製造方法。
【請求項６】
前記固体状のケイ素源が、石英、湿式シリカ、無定形シリカ、ヒュームドシリカ、シリカゲル、カオリナイト、珪藻土、ホワイトカーボン、およびケイ酸塩からなる群より選択される１または複数であることを特徴とする請求項１から５のいずれか１項記載の結晶性多孔質無機酸化物の製造方法。
【請求項７】
前記固体状のアルミニウム源が、酸化アルミニウム、水酸化アルミニウム、アルミン酸塩およびケイ酸アルミニウムからなる群より選択される１または複数であることを特徴とする請求項４または５記載の結晶性多孔質無機酸化物の製造方法。
【発明の詳細な説明】
【技術分野】
【０００１】
本発明は、結晶性多孔質無機酸化物材料の製造方法の改良に関する。
【背景技術】
【０００２】
分子レベルの細孔サイズを持つゼオライトは、分子ふるい機能のある固体触媒として工業的にも広く利用されている。ゼオライトの触媒としての性能は、その結晶構造（細孔径、細孔容積や細孔構造の次元など）に大きく影響される。そのため、ゼオライト触媒をさらに高性能化・高機能化するには、より望ましい細孔構造を持つ新規構造ゼオライトの探索が重要となる。このような背景から、国内外の多くの研究グループにより新規構造ゼオライトの合成が試みられてきた。
【０００３】
それらの研究で主に採られてきたアプローチは、かさ高く、複雑な構造を持つ有機四級アンモニウムカチオンを合成ゲルに加え、これを鋳型（テンプレート、構造規制剤）として細孔を形成させるというものである（例えば、特許文献１〜４参照）。このアプローチは、確かに多くの新規構造ゼオライトを生み出してきたが、残念ながら触媒として研究、利用されるに至ったものはほとんどない。このアプローチで用いる有機四級アンモニウムカチオンのコストが高すぎるということが大きな要因であると思われる。
【０００４】
このことから、実際の利用までを視野に入れた新規構造ゼオライトの開発には、有機アンモニウムカチオンではなく、金属カチオンを用いるアプローチが有望であるように思われる。実際、初期の合成ゼオライト研究ではＮａやＫのような第１族元素（アルカリ金属）のカチオンを含む前駆体ゲルからのゼオライト合成が盛んに行われており、現在工業的に用いられているＡ型ゼオライトやＹ型ゼオライトも、Ｎａ＋存在下で合成される物質である。
【０００５】
しかし興味深いことに、天然のゼオライト鉱物には、Ｃａ２＋やＭｇ２＋、Ｂａ２＋のような第２族元素のカチオンを含むものが多く知られている。しかもそれらの中には、１２員環大細孔や２次元以上の細孔構造など、触媒としての利用を考えたときに有利な構造を持つものも多い。なかには巨大な５０面体ケージを有し、非常に小さい骨格密度を持つTschoertnerite（非特許文献１参照）や、１２員環と１０員環からなる２次元細孔構造を持つBoggsite（非特許文献２参照）のように、天然ゼオライトとしてのみ得られている構造のゼオライトもある。
【先行技術文献】
【特許文献】
【０００６】
【特許文献１】特表平１１−５０２８０４号公報
【特許文献２】特表２００２−５１２５８１号公報
【特許文献３】特開２００２−３３８２３９号公報
【特許文献４】特開２００８−２３９４５０号公報（段落［００１５］）
【非特許文献】
【０００７】
【非特許文献１】H.Effenberger et al， Am. Mineral., 83, 607 (1998)
【非特許文献２】J. J. Pluth, J. V. Smith, Am. Mineral., 75,501 (1990).
【発明の概要】
【発明が解決しようとする課題】
【０００８】
しかし、第２族元素（主にアルカリ土類金属）であるＣａやＢａの存在下でのゼオライト合成についてはほとんど報告されていない。これは、ゼオライトの前駆体であるハイドロゲルの調製時に、第２族元素は水酸化物やフッ化物として単独で沈殿してしまい、ゼオライト骨格を形成するＳｉやＡｌと共に一様に混合された前駆体ゲルを得ることが困難なためだと考えられる。したがって、結晶性多孔質無機酸化物材料の製造に従来用いられているゾル−ゲル法等の方法は、第２族元素を含む無機酸化物材料の製造には適していない。
【０００９】
本発明はかかる事情に鑑みてなされたもので、第２族元素をカチオン、または骨格元素として含有する結晶性多孔質無機酸化物材料の製造方法を提供することを目的とする。
【課題を解決するための手段】
【００１０】
前記目的に沿う本発明は、固体状のケイ素源と、マグネシウム、カルシウム、ストロンチウムおよびバリウムからなる群より選択される１または複数の第２族元素の化合物とを含む原料固体を粉砕および混合し、メカノケミカル反応させることにより複合粉を調製する第１工程と、前記複合粉を水熱反応させる第２工程とを有し、前記第２工程において、前記複合粉に、リチウム、ナトリウム、カリウム、ルビジウムおよびセシウムからなる群より選択される１または複数の第１族元素の化合物を添加した状態で水熱反応を行う結晶性多孔質無機酸化物材料の製造方法を提供することにより上記課題を解決するものである。
【００１１】
本発明に係る結晶性多孔質無機酸化物材料の製造方法では、前記第２工程において、前記複合粉に、リチウム、ナトリウム、カリウム、ルビジウムおよびセシウムからなる群より選択される１または複数の第１族元素の化合物を添加した状態で水熱反応を行う。
【００１２】
この場合において、前記第１族元素の化合物の前記ケイ素源に対するモル比が、０．１以上０．５以下であることが好ましい。
【００１３】
また、これらの場合において、前記第２族元素の化合物の前記ケイ素源に対するモル比が、０．０２以上０．２５以下であることが好ましい。
【００１４】
本発明に係る結晶性多孔質無機酸化物材料の製造方法において、前記原料固体が、固体状のアルミニウム源をさらに含んでいてもよい。
【００１５】
この場合において、前記ケイ素源の前記アルミニウム源に対するモル比は、好ましくは、１以上１０００以下である。
【００１６】
本発明に係る結晶性多孔質無機酸化物材料の製造方法において、前記固体状のケイ素源は、例えば、石英、湿式シリカ、無定形シリカ、ヒュームドシリカ、シリカゲル、カオリナイト、珪藻土、ホワイトカーボンおよびケイ酸塩からなる群より選択される１または複数である。
【００１７】
本発明に係る結晶性多孔質無機酸化物材料の製造方法において、前記固体状のアルミニウム源は、例えば、酸化アルミニウム、水酸化アルミニウム、アルミン酸塩およびケイ酸アルミニウムからなる群より選択される１または複数である。
【００１８】
本発明に係る結晶性多孔質無機酸化物材料の製造方法において、前記第２族元素は、マグネシウム（Ｍｇ）、カルシウム（Ｃａ）、ストロンチウム（Ｓｒ）およびバリウム（Ｂａ）からなる群より選択される１または複数である。
【００１９】
本発明に係る結晶性多孔質無機酸化物材料の製造方法において、前記第１族元素は、リチウム（Ｌｉ）、ナトリウム（Ｎａ）、カリウム（Ｋ）、ルビジウム（Ｒｂ）およびセシウム（Ｃｓ）からなる群より選択される１または複数である。
【発明の効果】
【００２０】
本発明は、従来法では困難であった、第２族元素をカチオン、または骨格元素として含有する結晶性多孔質無機酸化物材料の製造方法を提供する。本発明の多孔質無機酸化物の製造方法では、鋳型として高価な有機四級アンモニウムカチオンを使用しないため、低コストで結晶性多孔質無機酸化物を製造できる。また、ナトリウム等の第１族元素を鋳型として用いる従来の方法では得られない結晶構造および細孔構造を有する結晶性多孔質無機酸化物を得ることができると共に、第２族元素の酸化物または酸化物の添加量等により、生成物の構造を制御できる。そのため、所望の構造毎に異なる鋳型化合物を用意する必要がなく、様々な結晶性多孔質無機酸化物の合成に適用可能な製造方法を提供できる。
【００２１】
さらに、本発明により提供される結晶性多孔質無機酸化物の製造方法によると、元素種、形状や、溶解性などの物性によらず、様々な原料物質を使用することが可能となり、原料の選択肢が大幅に広がる。そのため、これまでに見られない新規構造多孔性物質が得られる可能性がある。
【図面の簡単な説明】
【００２２】
【図１】水酸化カルシウム存在下におけるゼオライトの合成条件（実施例１）および得られた生成物の粉末Ｘ線回折（ＸＲＤ）スペクトルである。
【図２】水酸化カルシウム存在下におけるゼオライトの合成条件（実施例２）および得られた生成物の粉末Ｘ線回折（ＸＲＤ）スペクトルである。
【図３】水酸化マグネシウム存在下におけるゼオライトの合成条件（実施例３）および得られた生成物の粉末Ｘ線回折（ＸＲＤ）スペクトルである。
【図４】実施例４において得られた生成物の粉末Ｘ線回折（ＸＲＤ）スペクトルである。
【図５】実施例４において得られた生成物の結晶構造モデルである。
【図６】従来法と実施例４において得られた生成物の比較結果を示す図である。
【図７】実施例４、５、６において得られた生成物の比較結果を示す図である。
【図８】実施例７、８、９において得られた生成物の比較結果を示す図である。
【発明を実施するための形態】
【００２３】
続いて、添付した図面を参照しつつ、本発明を具体化した実施の形態につき説明し、本発明の理解に供する。
【００２４】
本発明の一実施の形態に係る結晶性多孔質無機酸化物材料の製造方法（以下、「本製造方法」と略称する。）は、無機複合酸化物全般の製造に適用可能であるが、ケイ酸塩、あるいはアルミノケイ酸塩（ゼオライト）等のメタロシリケートからなる結晶性多孔質無機酸化物の製造に特に好適に用いることができる。
【００２５】
本製造方法は、固体状のケイ素源と、第２族元素の化合物とを含む原料固体を粉砕および混合し、メカノケミカル反応させることにより複合粉を調製する第１工程と、前記複合粉を水熱反応させる第２工程とを有する。
以下、各工程について詳細に説明する。
【００２６】
（１）第１工程
原料固体は、少なくとも固体状のケイ素源と、第２族元素の化合物とを含んでおり、必要に応じて、目的物である結晶性多孔質無機酸化物の構成元素の供給源となる１または複数の金属化合物をさらに含んでいてもよい。
ケイ素源としては、固体状の任意のケイ素化合物を用いることができるが、好ましくは、酸化ケイ素またはケイ酸塩化合物である。このようなケイ素源の具体例としては、石英、湿式シリカ、無定形シリカ、ヒュームドシリカ、シリカゲル、カオリナイト、珪藻土、ホワイトカーボン、およびケイ酸塩（具体例としては、オルトケイ酸およびメタケイ酸のリチウム塩、ナトリウム塩、カリウム塩等が挙げられるが、固体状のものであれば任意のものを用いることができる。）が挙げられる。これらのうち１種類のみをケイ素源として用いてもよいが、任意の２種以上を任意の割合で混合したものをケイ素源として用いてもよい。
【００２７】
第２族元素の化合物としては、第２族元素の水酸化物、酸化物、塩化物、硫酸塩、硝酸塩等の任意の化合物を用いることができるが、酸化物、水酸化物が好ましく用いられる。これらのうち１種類の化合物のみを用いてもよいが、任意の２種以上の化合物を任意の割合で混合したものを用いてもよい。
【００２８】
本製造方法において好ましく用いることができる第２族元素は、マグネシウム（Ｍｇ）、カルシウム（Ｃａ）、ストロンチウム（Ｓｒ）およびバリウム（Ｂａ）であるが、コスト等の点でマグネシウムおよびカルシウムがより好ましく、カルシウムが最も好ましい。
【００２９】
原料固体に含まれる第２族元素の化合物のケイ素源に対する配合比（Ｍ２／Ｓｉ比：ここで、Ｍ２は第２族元素を表す。以下同じ。）は、０．０１以上０．２５以下の範囲が好ましい。両者の配合比が０．０１を下回ると十分な効果が得られず、一方両者の配合比が０．２５を超えた場合、結晶性多孔質無機酸化物の製造自体は可能であるが、最終生成物に不純物が混在したり、結晶化に要する時間が長くなったりする。
【００３０】
本製造方法において用いられる典型的な他の金属化合物は、ゼオライトの構成元素であるアルミニウム化合物が挙げられる。アルミニウム源としては、任意の固体状のアルミニウム化合物を用いることができるが、具体例としては、酸化アルミニウム、水酸化アルミニウム、アルミン酸塩およびケイ酸アルミニウムが挙げられる。これらのうち１種類のみをアルミニウム源として用いてもよいが、任意の２種以上を任意の割合で混合したものをアルミニウム源として用いてもよい。
【００３１】
原料固体に含まれるアルミニウム源のケイ素源に対する配合比（Ａｌ／Ｓｉ比）は、最終生成物のＡｌ／Ｓｉ比、細孔構造等に応じて適宜決定されるが、例えば、０．００１以上１以下である。
したがって、ケイ素源のアルミニウム源に対する配合比（モル比：Ｓｉ／Ａｌ比）は、上記Ａｌ／Ｓｉ比の逆数にあたるため、その好ましい範囲は、例えば、１以上１０００以下である。
【００３２】
固体原料の粒子径は１０〜１，０００マイクロメートル程度が好ましい。これより大きな粒子径を持つ原料も利用可能であるが、十分にメカノケミカル反応を進行させるためには、より長い時間がかかるため、上記範囲内の粒子径を有するものが好ましく用いられる。
【００３３】
原料固体を粉砕および混合し、複合粉を得るためには、例えば、上記のような原料固体を粉砕用ボールとともに粉砕容器に入れ、遊星型ボールミル装置を用いて、２００〜７００ｒｐｍで回転させ、大きな機械的エネルギーを与えることにより、原料をメカノケミカル反応させる。メカノケミカル法を用いることにより、溶媒に溶解しない原料や、他の原料と混ざりにくい原料を用いることが可能となる。本製造方法においては、メカノケミカル反応を利用することにより、ゾル−ゲル法等の従来法では困難であった、第２族元素をカチオンまたは骨格元素として含有する結晶性多孔質無機酸化物の製造が可能になる。
【００３４】
なお、本実施の形態では、メカノケミカル反応に遊星型ボールミルを用いる場合について説明したが、自動乳鉢等の他の任意の公知の粉砕・混合手段を用いてメカノケミカル反応を起こしてもよい。
【００３５】
（２）第２工程
つづく第２工程では、第１工程で調製した複合粉を水熱反応させて結晶性多孔質無機酸化物を得る。水熱反応は、任意の公知の方法および装置を用いて行うことができるが、例えば、複合粉に所定量の水を添加し、必要に応じて造粒またはペレット化したものを、所定量の水を加え、加熱手段を備えたオートクレーブ等の圧力容器に入れる。次いで、圧力容器内部に収容された水を加熱し、圧力容器内部を所定の水熱反応条件（温度、圧力および反応時間）に設定し、複合粉と水蒸気を接触させることにより水熱反応させる。反応温度および反応時間は原料固体または複合粉の組成、最終生成物の結晶構造等に応じて適宜決定されるが、例えば、１２０℃〜２００℃で３日〜１４日間である。
【００３６】
複合粉に添加する水の量は、ケイ素源に対するモル比（Ｈ２Ｏ／Ｓｉ比）が２以上５０以下となるような量であることが好ましい。
【００３７】
第２工程において、複合粉に第１族元素の化合物を添加した状態で水熱反応を行うことが好ましい。第１族元素の化合物の添加は、第２族元素の化合物を含む複合粉における水熱反応を円滑に進行させる効果を有すると共に、第１族元素と第２族元素の配合比を調節することによって最終生成物の構造を制御することができるという効果を有する。そのため、第１族元素の化合物を添加することにより、複数の鋳型化合物を使い分けることなく所望の構造（結晶構造および細孔構造）を有する結晶性多孔質無機酸化物を製造することが可能になる。
【００３８】
第１族元素の化合物としては、第１族元素の水酸化物、酸化物、塩化物、硫酸塩、硝酸塩等の任意の化合物を用いることができるが、酸化物、水酸化物が好ましく用いられる。これらのうち１種類の化合物のみを用いてもよいが、任意の２種以上の化合物を任意の割合で混合したものを用いてもよい。
【００３９】
本製造方法において好ましく用いることができる第１族元素は、リチウム（Ｌｉ）、ナトリウム（Ｎａ）、カリウム（Ｋ）、ルビジウム（Ｒｂ）およびセシウム（Ｃｓ）であるが、コスト等の点でナトリウムおよびカリウムがより好ましく、ナトリウムが最も好ましい。
【００４０】
複合粉に添加する第１族元素の化合物のケイ素源に対する配合比（モル比）（Ｍ１／Ｓｉ比：ここで、Ｍ１は第１族元素を表す。）は、例えば、０．１以上０．５以下である。また、第２族元素の化合物の第１族元素に対する配合比（Ｍ2／Ｍ1比）は、例えば、０．１以上０．５以下、好ましくは０．２以上０．５以下である。
【００４１】
第１族元素の化合物は、水溶液（例えば０．５〜１Ｍ水溶液）として複合粉に添加してもよく、固体状の化合物を必要に応じて粉砕した上で添加してもよい。あるいは、第１工程において、所定量の第１族元素の化合物を予め添加しておき、メカノケミカル反応に供してもよい。
【００４２】
このようにして得られる結晶性多孔質無機酸化物は、ゼオライト等の結晶性多孔質無機酸化物と同様、分子ふるい等の分離材料、脱水剤、固体酸、触媒または触媒担体等の用途に用いることができる。また、結晶性多孔質無機酸化物の結晶構造、細孔構造等の物理的および化学的特性については、粉末Ｘ線回折（ＸＲＤ）、固体高分解能ＮＭＲ、水銀ポロシメータ等の任意の公知の方法および装置を用いて解析することができる。
【００４３】
なお、本実施の形態では、代表例としてケイ酸塩およびアルミノケイ酸塩骨格を有する結晶性多孔質無機酸化物の製造について説明したが、チタン（Ｔｉ）、バナジウム（Ｖ）、ジルコニウム（Ｚｒ）等の他の元素を骨格元素として含むメタロシリケートやメタロゼオライトの結晶性多孔質無機酸化物の製造に本製造方法を適用することもできる。
【実施例】
【００４４】
次に、本発明の作用効果を確認するために行った実施例について説明する。
実施例１：水酸化カルシウム存在下におけるゼオライトの合成（１）
水酸化カルシウム（Ｃａ（ＯＨ）２）、シリカ粉（ＳｉＯ２）、アルミナ粉（Ａｌ２Ｏ３）を所定の割合（ＳｉＯ２／Ａｌ２Ｏ３比＝２０、Ｓｉ／Ａｌ比＝１０）で含む原料固体をメカノケミカル反応させて調製した複合粉に水酸化ナトリウム水溶液（Ｎａ／Ｓｉ比＝０．２５）を添加し、水熱処理して、ゼオライトを合成した。
反応条件および得られた生成物のＸＲＤパターンを図１に示す。Ｃａを用いない場合（図１中、Ｃａ／Ｎａ＝０）には、ＭＯＲ型ゼオライトが得られ、メカノケミカル法により得られた複合粉から水熱反応によりゼオライトが得られることが確認された。また、水酸化カルシウムの添加量に応じて生成物の構造が変化すること、水酸化カルシウムの添加量の増大に伴い生成物がＭＯＲ型からＧＩＳ型へと変化することが確認された。
【００４５】
実施例２：水酸化カルシウム存在下におけるゼオライトの合成（２）
Ｎａ／Ｓｉ比＝０．４５以外とした以外は実施例１と同様の条件下でゼオライトの合成を行った。
反応条件および得られた生成物のＸＲＤパターンを図２に示す。水酸化カルシウムの添加量に応じて、実施例１と同様、生成物の構造が変化することが確認されたが、水酸化カルシウムの添加量の増大に伴い生成物はＭＯＲ型ゼオライトからＡＮＡ型ゼオライトへと変化し、同時に未同定物質のピークも見られた。
実施例１および２の結果から、第１族元素の添加量によっても生成するゼオライトの構造を制御することができることが確認された。
【００４６】
実施例３：水酸化マグネシウム存在下におけるゼオライトの合成
水酸化カルシウムの代わりに水酸化マグネシウム（Ｍｇ（ＯＨ）２）を用いた以外は実施例２と同様の条件下でゼオライトの合成を行った。
反応条件および得られた生成物のＸＲＤパターンを図３に示す。水酸化マグネシウムの添加量に応じて、実施例１と同様、生成物の構造が変化することが確認されたが、水酸化マグネシウムの添加量の増大に伴い生成物はＭＯＲ型ゼオライトからＡＮＡ型ゼオライトへと変化することが確認された。
実施例２および３の結果から、第２族元素の種類および添加量により生成するゼオライトの構造を制御することができることが確認された。
【００４７】
実施例４：カルシウムを骨格元素として有する結晶性多孔質無機酸化物の合成
シリカ粉と水酸化カルシウムをメカノケミカル反応させた複合粉に水酸化カリウム水溶液を加えて得られる、ＳｉＯ２：Ｃａ（ＯＨ）２：ＫＯＨ：Ｈ２Ｏ＝１：０．２：０．３５：２０の組成を持つ混合物を、１５０℃で７日間水熱処理した。
【００４８】
実施例４において得られた生成物のＸＲＤパターンを図４に、結晶構造モデルを図５にそれぞれ示す。結晶構造モデルからわかるように、この物質中ではＣａ原子はカチオン種としてではなく、６配位の骨格原子として存在している。そのためこの物質はゼオライトには分類されないが、ゼオライト類と同様に、２次元８員環細孔構造を有している結晶性多孔質無機酸化物材料である。このように、メカノケミカル法を用いた本発明の方法は、ゼオライトに限らず、多様な結晶性多孔質材料の合成に有効であることがわかる。
【００４９】
実施例４において水熱反応の出発物質として用いたものと同様の組成を有する混合物から、水性ゲルを経てゼオライトを合成する従来法により得られた生成物と、実施例４において得られた生成物のＸＲＤスペクトルを比較した結果を図６に示す。ＸＲＤスペクトルの解析結果より、従来法により得られた生成物は、水酸化カルシウム、α−石英、ケイ酸水素カリウムの混合物であることが確認された。これは、水酸化カルシウムが水に不溶であるため、ケイ素源と均一に混合した水性ゲルを形成できなかったためである。
以上の結果より、実施例４により得られた生成物は、従来法では得られないことが確認された。
【００５０】
実施例５：未知の構造を有する結晶性多孔質無機酸化物の合成（１）
水酸化カリウムの代わりに水酸化ナトリウムを用いた以外は実施例４と同様の方法により、結晶性多孔質無機酸化物を合成した。
【００５１】
実施例６：未知の構造を有する結晶性多孔質無機酸化物の合成（２）
原料固体にシリカ粉に対し１モル％のアルミナ粉を添加した以外は実施例４と同様の方法により、結晶性多孔質無機酸化物を合成した。
【００５２】
実施例４〜６において得られた生成物のＸＲＤスペクトルを図７に示す。実施例５、６において得られた生成物は、実施例４において得られるそれとは全く異なるものであり、未知の構造を有するものであることが確認された。このように、添加する第１族元素の種類や骨格元素の組成を変化させることにより、多様な構造を有する結晶性多孔質無機酸化物を製造できることが確認された。
【００５３】
実施例７〜９：シリカ含有量の多いアルミノケイ酸塩におけるカルシウム添加量が生成物の構造に及ぼす影響
図８に示す条件にしたがい、原料固体に含まれる水酸化カルシウムの添加量を変化（シリカに対し１１〜２１モル％）させた原料固体から結晶性多孔質無機酸化物を合成紙、カルシウム化合物の添加量を変化させた場合における生成物（生成物１〜３）の構造の変化を検討した。
【００５４】
いずれの生成物のＸＲＤスペクトルも、これらの生成物が未知の構造を有するものであることを示している。図示しない２７Ａｌ固体高分解能ＮＭＲスペクトルの測定結果から、アルミニウムはいずれも４配位種として存在していることが確認された。
生成物１については、ゼオライトと同様、結晶構造を変化させることなく自重の３０％以上の水を吸着および脱離させることができることが確認された。
【図１】
0005597867.tif 000002
【図２】
0005597867.tif 000003
【図３】
0005597867.tif 000004
【図４】
0005597867.tif 000005
【図６】
0005597867.tif 000006
【図７】
0005597867.tif 000007
【図８】
0005597867.tif 000008
【図５】
0005597867.tif 000009